(57)【特許請求の範囲】
【請求項１】
ＰＩＶ法による流体観察方法であって、
平面状の表面を有する観察対象無機粒子と観察対象分散媒と粘度調節剤とを含む流れ観察用流体を用い、流路を流通している該流れ観察用流体に光を照射し該流れ観察用流体を介して得られた無機粒子像を撮影する撮影ステップ、を含み、
前記撮影ステップでは、解析対象無機粒子と解析対象分散媒とを含む流れ解析対象流体の該解析対象無機粒子の粒度と該流れ解析対象流体の粘度とに近似した、前記平面状の表面を有する観察対象無機粒子と前記観察対象分散媒と前記粘度調節剤とを含む流体を疑似的な流れ観察用流体として用い、該擬似的な流れ観察用流体に光を照射し該流れ観察用流体を介して得られた無機粒子像を撮影する、
流体観察方法。
【請求項２】
前記撮影ステップでは、前記観察対象無機粒子の体積率が２０体積％以上４０体積％以下である前記流れ観察用流体を用いる、請求項１に記載の流体観察方法。
【請求項３】
前記撮影ステップでは、Ｂ型粘度計の測定において回転数１．５ｒｐｍのときの粘度η1.5と回転数３．０ｒｐｍのときの粘度η3.0との粘度比η1.5／η3.0が、１．３≦η1.5／η3.0≦２．０の範囲の前記流れ観察用流体を用いる、請求項１又は２に記載の流体観察方法。
【請求項４】
前記撮影ステップでは、前記流路の幅Ｌｃ（μｍ）と前記流れ観察用流体に含まれる前記観察対象無機粒子の粒径Ｄｐ（μｍ）との比Ｌｃ／Ｄｐが５以上２００以下の範囲となる前記流路へ前記流れ観察用流体を流通させる、請求項１〜３のいずれか１項に記載の流体観察方法。
【請求項５】
前記撮影ステップでは、前記流れ観察用流体を観察する前記流路の壁面と前記流れ観察用流体との接触角が５０°以上１００°以下となる前記流路へ前記流れ観察用流体を流通させる、請求項１〜４のいずれか１項に記載の流体観察方法。
【請求項６】
前記撮影ステップでは、前記解析対象無機粒子がジルコニア粒子であり、前記観察対象無機粒子が炭化珪素粒子である、請求項１〜５のいずれか１項に記載の流体観察方法。
【請求項７】
前記撮影ステップでは、前記流れ解析対象流体に含まれる前記解析対象無機粒子の体積率に比して、前記流れ観察用流体に含まれる前記観察対象無機粒子の体積率がより小さい該流れ観察用流体を用いる、請求項１〜６のいずれか１項に記載の流体観察方法。
【請求項８】
前記撮影ステップでは、前記観察対象分散媒として所定条件で硬化する樹脂を用いる、請求項１〜７のいずれか１項に記載の流体観察方法。
【請求項９】
ＰＩＶ法により観察する流れ観察用流体であって、
解析対象無機粒子と解析対象分散媒とを含む流れ解析対象流体の該解析対象無機粒子の粒度と該流れ解析対象流体の粘度とに近似した、平面状の表面を有する観察対象無機粒子と観察対象分散媒と粘度調節剤とを含み、該流れ解析対象流体に対して擬似的な流体である、流れ観察用流体。
【発明の詳細な説明】
【技術分野】
【０００１】
本発明は、流体観察方法及び流れ観察用流体に関する。
【背景技術】
【０００２】
従来、流体観察方法としては、流れに追従する粒子(トレーサ粒子)を流体に添加し、この流体にパルスレーザ光を照射してその運動を追跡し、ビデオカメラなどでトレーサ粒子群の動きを撮影し、流れのタイムスケールに比べて十分小さい時間間隔で粒子が移動した距離を撮影した画像を撮影し、その移動距離や移動方向を把握するという粒子画像流体速度測定（ＰＩＶ：Ｐａｒｔｉｃｌｅ  Ｉｍａｇｅ  Ｖｅｌｏｃｉｍｅｔｒｙ、以下ＰＩＶと称する)が利用されている（例えば、特許文献１参照）。
【先行技術文献】
【特許文献】
【０００３】
【特許文献１】特開２００３−８４００５号公報
【発明の概要】
【発明が解決しようとする課題】
【０００４】
ところで、流体には、ずり速度と時間に粘度が依存しないニュートン性流体と、ずり速度と時間に粘度が依存する非ニュートン性流体とがあり、非ニュートン性流体には、無機粒子を多量に含むスラリーなどがある。このような無機粒子を含むスラリーは、そのほとんどが不透明であり、内部を観察しにくく、トレーサー粒子などを添加してもうまくいって表面しか観察できないということがあった。特許文献１に記載の流体観察方法では、このような流体に対しては考慮されておらず、このような無機粒子を含む流体における粒子の移動状態を十分に観察することができなかった。
【０００５】
本発明は、このような課題に鑑みなされたものであり、無機粒子を含む流体の移動状態をより確実に観察することができる。流体観察方法及び流れ観察用流体を提供することを主目的とする。
【課題を解決するための手段】
【０００６】
上述した主目的を達成するために鋭意研究したところ、本発明者らは、平面状の表面を有する無機粒子を流体に添加し、この流体に光を照射すると無機粒子を含む流体の移動状態をより確実に観察することができることを見いだし、本発明を完成するに至った。
【０００７】
即ち、本発明の流体観察方法は、ＰＩＶ（Ｐａｒｔｉｃｌｅ  Ｉｍａｇｅ  Ｖｅｌｏｃｉｍｅｔｒｙ）法による流体観察方法であって、平面状の表面を有する観察対象無機粒子と観察対象分散媒と粘度調節剤とを含む流れ観察用流体を用い、流路を流通している該流れ観察用流体に光を照射し該流れ観察用流体を介して得られた無機粒子像を撮影する撮影ステップ、を含むものである。
【０００８】
また、本発明の流れ観察用流体は、ＰＩＶ法により観察する流れ観察用流体であって、平面状の表面を有する観察対象無機粒子と観察対象分散媒と粘度調節剤とを含むものである。
【発明の効果】
【０００９】
本発明の流体観察方法及び流れ観察用流体は、無機粒子を含む流体の移動状態をより確実に観察することができる。この理由は、流れ観察用流体には、観察対象分散媒と、流体の粘度を調節する粘度調節剤が含まれており、分散媒による無機粒子の濃度や、粘度調節剤による粘度の調整が可能であり、例えば、より透光性を高めることが可能である。また、流れ観察用流体には、平面状の表面を有する観察対象無機粒子が含まれているため、光を照射した際に、この平面部が遮光したり光を反射するなどして、粒子の視認性が高まるものと推察される。したがって、無機粒子を含む流体の移動状態をより確実に観察することができる。なお、流れ観察用流体には、平面状の表面を有する観察対象無機粒子のほか、平面状の表面を有さない観察対象無機粒子が含まれているものとしてもよい。
【図面の簡単な説明】
【００１０】
【図１】本発明の一実施形態である流体観察装置２０の構成の概略を示す構成図。
【図２】各無機粒子のＳＥＭ写真及び光学顕微鏡での観察写真。
【図３】各試料の回転数に対する粘度の測定結果。
【図４】実験例１のＰＩＶ観察結果
【発明を実施するための形態】
【００１１】
次に、本発明を実施するための形態を図面を用いて説明する。図１は、本発明の一実施形態である流体観察装置２０の構成の概略を示す構成図である。この流体観察装置２０は、本発明の流体観察方法を実行する観察装置であり、流体の供給量を制御可能な流体供給部２１と、流体を通過させ観察を行う透明な部材により形成されている透過セル２２とを備えている。また、流体観察装置２０は、透過セル２２の上方に配設され流体の移動を動画で撮影するデジタルビデオカメラ２３と、透過セル２２の下方に配設され流体を静止画で撮影するデジタルカメラ２４と、流体を拡大して視認可能な顕微鏡２５とを備えている。また、流体観察装置２０は、透過セル２２へ上方から光を照射する光照射部２６と、透過セル２２へ下方から光を照射する光照射部２７とを備えている。観察する対象である流れ観察用流体３０は、流体供給部２１により透過セル２２へ供給され、この透過セル２２での移動状態が観察される。次に、この流れ観察用流体３０について説明する。
【００１２】
本発明の流れ観察用流体３０は、観察対象無機粒子と観察対象分散媒と粘度調節剤とを含む無機粒子含有スラリーである。この流れ観察用流体３０は、略球状の無機粒子３１と平面状の表面を有する平面無機粒子３２とを含む非ニュートン性の流体である。ここでは、無機粒子３１及び平面無機粒子３２を総称して観察対象無機粒子と称するものとする。このように、平面無機粒子３２が含まれていると、流れ観察用流体３０へ光を照射した際に、この平面により遮光像又は反射像が得られやすいため、無機粒子の動きをより観察しやすい。また、粘度調節剤により粘度を調節するため、観察対象無機粒子の量を低減するなどして透光性などを高めることが可能であり、無機粒子の動きをより観察しやすい。
【００１３】
流れ観察用流体３０に含まれる観察対象無機粒子は、例えば、セラミックス粒子、金属粒子、ガラス粒子及びこれらから選択される２種以上であってもよい。例えば、セラミック粒子としては、アルミナ、ジルコニア、ＹＡＧ及びＡｌ、Ｚｒ、Ｍｇ、Ｙ、Ｓｃ、Ｌａ、Ｓｉ、Ｎａ、Ｃｕ、Ｆｅ、Ｃａ、Ｎｉ、Ｌｉ、Ｍｎ、Ｇｄ、Ｃｅ、Ｈｆ、Ｔｉ、Ｐｂ、Ｂａ、Ｎｂなどの酸化物や複合酸化物、炭化珪素などの炭化物、窒化アルミニウム、窒化珪素などの窒化物及びこれらの２種類以上の混合物が挙げられる。また、金属粒子としては、例えば、モリブデンやタングステンなどの遷移金属、金、銀、白金などの貴金属、あるいはこれらの合金などが挙げられる。ガラス粒子としては、例えば石英粒子、ホウ珪酸粒子などが挙げられる。各無機粒子の成分は、いずれも純度が９０％以上であることが好ましい。また、平面状の表面を有する無機粒子は、例えば成形して焼成して得られた焼成体を破砕するなどして得ることができる。
【００１４】
流れ観察用流体３０に含まれる観察対象分散媒は、分散助剤及びバインダーを溶解するものであれば特に限定されない。例えば、水、炭化水素系（トルエン、キシレン、ソルベントナフサ等）、エーテル（エチレングリコールモノエチルエーテル、ブチルカルビトール、ブチルカルビトールアセテート等）、アルコール（イソプロパノール、１−ブタノール、エタノール、２−エチルヘキサノール、テルピネオール、エチレングリコール、グリセリン等）、ケトン類（アセトン、メチルエチルケトン等）、エステル（酢酸ブチル、グルタル酸ジメチル、トリアセチン等）、多塩基酸（グルタル酸等）を例示することができる。この分散媒は、全体の炭素数が２０以下であることが低粘性の観点から好ましい。
【００１５】
流れ観察用流体３０に含まれる粘度調節剤は、流れ観察用流体３０の粘度を調整可能であるものであれば特に限定されず、例えば、分散助剤としてもよいし、バインダーとしてもよい。粘度調節剤として分散助剤を用いると粘度を低減する効果が得られるし、粘度調節剤としてバインダーを用いると粘度を高くする効果が得られる。この粘度調節剤は、例えば、分散助剤としては、ソルビタン脂肪酸エステル、ポリカルボン酸系共重合体、重合体のリン酸エステル塩化合物、酸基を含む重合体のアルキルアンモニウム塩化合物、アルキルベンゼンスルホン酸ナトリウム等を例示できる。バインダーとしては、セルロース誘導体（メチルセルロース、カルボキシメチルセルロース、エチルセルロース等）、澱粉、ポリビニルアルコール、ポリエチレングリコール、ブチラール樹脂、アクリル系樹脂、ポリアミド樹脂、イソシアネート（トリレンジイソシアネート、ジフェニルメタンジイソシアネート、ポリイソシアネート等）などを例示することができる。
【００１６】
この流れ観察用流体３０は、例えば、成形型に無機粒子と有機化合物とを含む成形スラリーを鋳込み、有機化合物相互の化学反応、例えば分散媒とゲル化剤若しくはゲル化剤相互の化学反応により固化させたあと、離型するゲルキャスト法に用いる成形スラリーとしてもよい。即ち、観察対象分散媒として所定条件で硬化する樹脂を用いるものとしてもよい。こうすれば、ゲルキャスト法での成形型内部での成形スラリーの流動性などを検討することができる。ここで、所定条件で硬化する樹脂としては、例えば、硬化剤との混合により硬化する樹脂や、加熱により硬化する樹脂、紫外線などの照射により硬化する樹脂などが挙げられる。
【００１７】
また、流れ観察用流体３０は、解析対象無機粒子と解析対象分散媒とを含む流れ解析対象流体の、解析対象無機粒子の粒度と流れ解析対象流体の粘度とに近似した、疑似的な流れ観察用流体としてもよい。即ち、流れの状態を解析したい流れ解析対象流体が、例えば光の透過性や反射性が低いときに、その代替流体として、粒度や粘性を近似した流れ観察用流体３０を用いて、その挙動を観察するものとしてもよい。こうすれば、無機粒子を含有する流体でその内部などの観察が行えないものを擬似的に観察することができる。例えば、ゲルキャスト法の成形スラリーの場合は、成形型内部での流速が比較的小さく、且つ粘度が比較的大きいことから、慣性力の作用を無視できる。そのため、流体の密度に関係する無機粒子の密度を無視することができる。即ち、ゲルキャスト法の成形スラリーでは、密度の異なる無機粒子を用いても粘度が近似すればその挙動は変化しにくいと考えられ、擬似的な流れ観察用流体に置き換えやすい。ここで、解析対象無機粒子と観察対象無機粒子とは同じ材質であってもよいし、異なる材質であってもよいが同じ材質である方がより好ましい。また、解析対象分散媒と観察対象分散媒とは同じ材質であってもよいし、異なる材質であってもよいが同じ材質である方がより好ましい。また、粒度は、レーザ光回折法を用いて測定されたメディアン径（Ｄ５０）をいうものとする。このとき、観察対象としての流れ観察用流体３０は、解析対象としての流れ解析対象流体に含まれる解析対象無機粒子の体積率に比して、流れ観察用流体３０に含まれる観察対象無機粒子の体積率がより小さいものとしてもよい。こうすれば、より透光性を高めることができる。また、粘度調整剤により、体積率が小さくても流れ解析対象流体と流れ観察用流体３０とを同程度の粘度とすることができる。このとき、解析対象無機粒子がジルコニア粒子であり、観察対象無機粒子が炭化珪素粒子であるものとしてもよい。こうすれば、遮光像や反射像が得られにくいジルコニア粒子の流体挙動を炭化珪素粒子を利用して観察することができる。
【００１８】
この流れ観察用流体３０は、含まれる観察対象無機粒子の体積率がスラリー全体の体積に対して、２０体積％以上４０体積％以下であることが好ましく、２５体積％以上３５体積％以下であることがより好ましい。この体積率が２０体積％以上では無機粒子の数が十分でありその挙動が観察しやすく、４０体積％以下では光が透過しやすく流体内部の無機粒子の挙動が観察しやすく好ましい。
【００１９】
また、流れ観察用流体３０は、Ｂ型粘度計の測定において回転数１．５ｒｐｍでの粘度が１００００（ｍＰａ・ｓ）以上１５０００（ｍＰａ・ｓ）以下の範囲であることが好ましく、１１０００（ｍＰａ・ｓ）以上１４０００（ｍＰａ・ｓ）以下の範囲であることがより好ましい。この範囲では、例えばゲルキャスト法の成形スラリーの粘度に近似しており、その成形スラリーの無機粒子の観察を行うことができる。また、流れ観察用流体３０は、Ｂ型粘度計の測定において回転数３．０ｒｐｍでの粘度が６０００（ｍＰａ・ｓ）以上１００００（ｍＰａ・ｓ）以下の範囲であることが好ましく、７０００（ｍＰａ・ｓ）以上９０００（ｍＰａ・ｓ）以下の範囲であることがより好ましい。
【００２０】
Ｂ型粘度計の測定において、粘度計のスピンドル回転数ｘ（ｒｐｍ）のときの粘度をηｘ（ｍＰａ・ｓ）とし、スピンドル回転数ｘよりも大きなスピンドル回転数ｙ（ｒｐｍ）のときの粘度をηｙ（ｍＰａ・ｓ）とし、その粘度比をηｘ／ηｙと定義する。このとき、粘度計のスピンドル回転数１．５（ｒｐｍ）のときの粘度η1.5とスピンドル回転数３．０（ｒｐｍ）のときの粘度η3.0との粘度比η1.5／η3.0は、１．３≦η1.5／η3.0≦２．０であることが好ましく、１．４≦η1.5／η3.0≦１．８であることがより好ましい。このように、スピンドル回転数によって粘度が大きく変化する、いわゆるチクソ性を有する流体は、不透明であることが多く、無機粒子の移動を確認することが困難であった。この流れ観察用流体３０では、平面状の表面を有する観察対象無機粒子と観察対象分散媒と粘度調節剤とを含んでおり、無機粒子を含む流体の移動状態をより確実に観察することができる。
【００２１】
流体観察装置２０において、流路としての透過セル２２は、透過セル２２の流路幅Ｌｃ（μｍ）と流れ観察用流体３０に含まれる観察対象無機粒子の粒径Ｄｐ（μｍ）との比Ｌｃ／Ｄｐが５以上２００以下の範囲となるものが好ましい。この粒径Ｄｐは、レーザ光回折法を用いて測定されたメディアン径（Ｄ５０）をいうものとする。ここで、流路幅Ｌｃは、流れに垂直な断面において幅に長短がある場合は、短い幅をいうものとし、一定幅でない場合は、代表的な流路の幅としてもよい。この流路幅Ｌｃは、例えば、１．０μｍ以上１０００μｍ以下としてもよい。また、観察対象無機粒子の粒径Ｄｐは、例えば０．２μｍ以上５．０μｍ以下としてもよい。
【００２２】
流体観察装置２０において、透過セル２２は、流れ観察用流体３０を観察する流路の壁面と流れ観察用流体３０との接触角が５０°以上１００°以下とすることが好ましく、６０°以上９５°以下とすることがより好ましい。また、接触角が８０°以上１００°以下の範囲、即ち９０°近傍では、流体を流通させる実際の流路（例えばゲルキャスト法での成形型）の中央近傍を流通する無機粒子の挙動を観察することに等しいため、より実際の流体の挙動を把握しやすい。このような範囲の接触角となるよう、透過セル２２の壁面のぬれ性を適宜調整することが好ましい。接触角は、例えば、透過セル２２の壁面上に流れ観察用流体３０の液滴を落とし、壁面と液滴の表面とのなす角を顕微鏡などで計測することにより求めることができる。また、壁面のぬれ性は、撥水剤や親水剤をコートすることにより調整することができる。透過セル２２の材質は、透明なものであれば特に限定されないが、例えば、ガラス、アクリル、ＰＥＴなどの樹脂、シリコーンなどが挙げられる。
【００２３】
次に、ＰＩＶ法による流体観察方法について説明する。この流体観察方法は、流体観察装置２０を用いて行うことができる。この流体観察方法は、流れ観察用流体の調製ステップと、調製した流れ観察用流体を流通させて粒子像を撮影する撮影ステップとを含むものとしてもよい。調製ステップでは、平面状の表面を有する観察対象無機粒子と観察対象分散媒と粘度調節剤とを含む流れ観察用流体３０を調製する。調製する流れ観察用流体３０は、上述したものを適宜用いることができる。この調製ステップでは、その一例として、流れ解析対象流体における解析対象無機粒子の粒度と流れ解析対象流体の粘度とに近似した、疑似的な流れ観察用流体を調製してもよい。例えば、流れ解析対象流体をゲルキャスト法に用いる成形スラリーとし、解析対象無機粒子（ジルコニア粒子）と解析対象分散媒（トリアセチン及び有機二塩基酸エステルの混合物など）とを含むものとし、流れ観察用流体３０を観察対象無機粒子（炭化珪素粒子）と観察対象分散媒（トリアセチン及び有機二塩基酸エステルの混合物など）と粘度調節剤とを含むものとしてもよい。  
【００２４】
撮影ステップでは、流体供給部２１に上記調製した流れ観察用流体３０を収容し、所定の供給速度となるように流体供給部２１を制御しながら、透過セル２２を通過する流れ観察用流体３０をデジタルビデオカメラ２３やデジタルカメラ２４で撮影する。このとき、透過セル２２を流通している流れ観察用流体３０に光照射部２６，２７により光を照射し、流れ観察用流体３０を介して得られた無機粒子像を撮影する。ここで、デジタルビデオカメラ２３では、光照射部２６の光照射により無機粒子による反射像を撮影することができ、光照射部２７の光照射により無機粒子による遮光像を撮影することができる。また、デジタルカメラ２４では、光照射部２６の光照射により無機粒子による遮光像を撮影することができ、光照射部２７の光照射により無機粒子による反射像を撮影することができる。流体観察装置２０において、上述したジルコニア粒子を含むゲルキャスト法に用いる成形スラリーをそのままデジタルビデオカメラ２３で撮影すると、反射も透過もない真っ暗な画像しか撮影することができない。しかしながら、流れ観察用流体３０では、透光性が調製されると共に、平面状の表面を有する平面無機粒子３２が含まれており、この平面無機粒子３２が反射像などを観察しやすく、無機粒子の移動状態を観察することができるのである。
【００２５】
ＰＩＶ法による流体観察により得られた物性値を用いて、３次元の流れ解析を行うものとしてもよい。３次元の流れ解析は、例えば、有限体積法、有限要素法、有限差分法、有限境界法、粒子法など既存の方法を用いることができる。また、ゲルキャスト法の成形スラリーをＰＩＶ法で観察した場合は、その観察結果から得られた物性値を用いて流体の流れシミュレーションを行い、例えば成形型におけるスラリーの流入口、空気の排出口などを最適な位置に設定することができる。
【００２６】
なお、本発明は上述した実施形態に何ら限定されることはなく、本発明の技術的範囲に属する限り種々の態様で実施し得ることはいうまでもない。
【実施例】
【００２７】
以下には、流れ観察用流体を具体的に製造した例を実験例として説明する。
【００２８】
［解析対象流体］
解析対象である流れ解析対象流体として、ゲルキャスト法に用いる成形スラリーを作製した。解析対象無機粒子としてジルコニア粒子（東ソー株式会社製）を１００重量部、解析対象分散媒としてトリアセチン及び有機二塩基酸エステルの混合物（重量比率１：９）を２０重量部、分散助剤（ポリカルボン酸系共重合体）を３重量部混合した。なお、この原料の体積比率は、無機粒子が１６体積部、分散媒が１８体積部、分散助剤が３体積部であった。この解析対象流体の、含まれる無機粒子、配合、比重（ｇ／ｃｍ3）、無機粒子の体積濃度（ｖｏｌ％）などをまとめて表１に示す。なお、この表１には、後述する実験例１〜３の内容や、解析対象流体の粘度（ｍＰａ・ｓ）、スピンドル回転数１．５（ｒｐｍ）のときの粘度η1.5とスピンドル回転数３．０（ｒｐｍ）のときの粘度η3.0との粘度比η1.5／η3.0、接触角（°）、ＰＩＶ観察結果についてもまとめて示した。
【００２９】
【表１】
0005452271.tif 000002
【００３０】
［実験例１］
流れ観察用流体として、流れ解析対象流体に近似するよう調製した無機粒子含有スラリーを作製した。観察対象無機粒子として炭化珪素粒子（スーペリア・グラファイト社製）を１００重量部、観察対象分散媒としてトリアセチン及び有機二塩基酸エステルの混合物（重量比率１：９）を５０重量部、粘度調整剤として分散助剤（酸基を含む重合体のアルキルアンモニウム塩化合物）を４．２重量部混合した。なお、この原料の体積比率は、無機粒子が３１体積部、分散媒が４５体積部、分散助剤が４体積部であった。
【００３１】
［実験例２］
流れ観察用流体として、流れ解析対象流体に近似するよう調製した無機粒子含有スラリーを作製した。観察対象無機粒子として炭化珪素粒子（スーペリア・グラファイト社製）を１００重量部、観察対象分散媒としてトリアセチン及び有機二塩基酸エステルの混合物（重量比率１：９）を７７．８重量部、粘度調整剤として分散助剤（酸基を含む重合体のアルキルアンモニウム塩化合物）を６重量部、粘度調整剤（バインダー）としてポリビニルアセタール樹脂（分子量が約２．３万、ブチラール化度７４ｍｏｌ％）を１．１重量部混合した。なお、この原料の体積比率は、無機粒子が３１体積部、分散媒が７１体積部、分散助剤が６体積部、バインダーが１体積部であった。
【００３２】
［実験例３］
流れ観察用流体として、無機粒子含有スラリーを作製した。観察対象無機粒子として炭化珪素粒子（スーペリア・グラファイト社製）を１００重量部、観察対象分散媒としてトリアセチン及び有機二塩基酸エステルの混合物（重量比率１：９）を７５重量部、粘度調整剤（分散助剤）としてポリカルボン酸系共重合体を１０重量部混合した。なお、この原料の体積比率は、無機粒子が３１体積部、分散媒が６８体積部、分散助剤が１０体積部であった。
【００３３】
（粒度分布測定）
無機粒子として用いたジルコニア粒子と炭化珪素粒子との粒度分布を測定した。無機粒子の粒径は、ＨＯＲＩＢＡ製レーザ回折／散乱式粒度分布測定装置ＬＡ−７００を用い、水を分散媒として測定したメディアン径（Ｄ５０）として求めた。その結果、ジルコニア粒子も炭化珪素粒子もメディアン径（Ｄ５０）が０．５μｍであった。
【００３４】
（無機粒子観察）
無機粒子として用いたジルコニア粒子と炭化珪素粒子との無機粒子観察を行った。この無機粒子観察は、電子顕微鏡（ＳＥＭ）観察及び光学顕微鏡による観察を行った。ＳＥＭ観察は、電子顕微鏡（日立ハイテク社製  Ｓ−３０００Ｎ）を用い、倍率を５０００倍として行った。図２は、各無機粒子のＳＥＭ写真及び光学顕微鏡での観察写真である。この写真より、ジルコニア粒子は、略球状の粒子であった。また、粒度分布は狭く、粒径が比較的揃っているように観察された。一方、炭化珪素粒子は、略球状の粒子も含むが、平面状の表面を有する粒子が比較的多数含まれていた。また、２μｍ程度の比較的大きな粒子も存在することがわかった。また、スラリーを落射光で観察すると、ジルコニア粒子のスラリーは粒子の確認が困難であったが、炭化珪素粒子のスラリーは平面状の表面を有する粒子（扁平状の粒子）と思われる粒子像が明確に観察された。
【００３５】
（粘度測定）
上記作製した解析対象流体、実験例１〜３の流れ観察用流体の粘度（ｍＰａ・ｓ）を測定した。測定は、Ｂ型粘度計（ＢＲＯＯＫＦＩＥＬＤ社製  本体：ＬＶＴ  円筒形スピンドル：ＬＶ  Ｎｏ．４）を用い、回転数を１．５，３，６，１２，３０，６０ｒｐｍでの粘度（ｍＰａ・ｓ）を求めた。表２及び図３は、各試料の回転数に対する粘度の測定結果である。その結果、すべての試料が回転数に対して粘度が変化する非ニュートン性の流体であることがわかった。また、実験例１，２の流れ観察用流体が解析対象流体に近い粘性を有していることがわかった。
【００３６】
【表２】
0005452271.tif 000003
【００３７】
（接触角測定）
上記作製した解析対象流体、実験例１〜３の流れ観察用流体の接触角（°）を測定した。透過セルの観測面に撥水剤としての離型剤をコーティングし、各試料の液滴を落として顕微鏡を用いて接触角を測定した。離型剤としては、ＦやＳｉなどを含む化合物を適宜用いた。ここでは第１の離型剤（フッ素系離型剤）及び第２の離型剤（シリコーン系離型剤）を用いた。その結果、実験例１，２の流れ観察用流体が解析対象流体に近い接触角を示すことがわかった。また、実験例３では、クリーム状になり接触角の測定はできなかった。この接触角は、９０°近傍であると流体を流通させる実際の流路の中央近傍を流通する無機粒子の挙動を観察することに等しいことから、第１の離型剤を用いることが好ましいことがわかった。
【００３８】
（ＰＩＶ観察）
上記作製した解析対象流体、実験例１〜３の流れ観察用流体のＰＩＶ観察を流体観察装置２０を用いて行った。ＰＩＶ観察では、透過セル２２は、その材質をアクリルとし、第１の離型剤を流体が流れる壁面にコーティングしたものを用いた。この透過セル２２は、流路の形状を矩形とし、流路幅Ｌｃを８０μｍに形成したものを用いた。流体観察装置２０では、流れ観察用流体の供給速度を０．０１２ｍｍ3／ｍｉｎとし、デジタルカメラにより連続的な静止画を撮影した。図４は、実験例１のＰＩＶ観察結果である。図４に示すように、無機粒子の移動状態を十分確認することができた。また、焦点深度を透過セル２２の壁面よりも深くした場合、即ち、流れ観察用流体のより中央側でも無機粒子の移動状態を確認することができた。
【符号の説明】
【００３９】
２０  流体観察装置、２１  流体供給部、２２  透過セル、２３  デジタルビデオカメラ、２４  デジタルカメラ、２５  顕微鏡、２６，２７  光照射部、３０  流れ観察用流体、３１  無機粒子、３２  平面無機粒子。
【図１】
0005452271.tif 000004
【図３】
0005452271.tif 000005
【図２】
0005452271.tif 000006
【図４】
0005452271.tif 000007